(57)【特許請求の範囲】
【請求項１】
転炉の上方に配置された、粉状精錬剤供給流路、燃料ガス供給流路、該燃料ガスの燃焼用酸化性ガス供給流路、精錬用酸化性ガス供給流路を有する上吹きランスを用い、
前記燃料ガス供給流路から、該燃料ガス供給流路の出口における単位断面積あたりの投入熱量が２５０ｋＪ／(ｍｍ2・分)以上８００ｋＪ／(ｍｍ2・分)以下となる燃料ガスを供給すると同時に、前記燃焼用酸化性ガス供給流路から酸化性ガスを供給して、上吹きランスの先端下方に火炎を形成させながら、
前記粉状精錬剤供給流路から、粉状精錬剤として、酸化鉄、石灰系媒溶剤、可燃性物質のうちの１種以上を不活性ガスとともに転炉内溶銑浴面に向けて供給し、且つ、前記精錬用酸化性ガス供給流路から精錬用酸化性ガスを溶銑浴面に向けて供給し、
転炉内の冷鉄源の添加された溶銑を酸化精錬することを特徴とする、転炉における溶銑の精錬方法。
【請求項２】
前記燃焼用酸化性ガス供給流路の出口における燃焼用酸化性ガスの噴出速度を７５Ｎｍ／秒以上３１５Ｎｍ／秒以下に制御することを特徴とする、請求項１に記載の転炉における溶銑の精錬方法。
【請求項３】
前記燃料ガスとしてプロパンガスを使用し、前記燃料ガス供給流路の出口におけるプロパンガスの噴出速度を１３３Ｎｍ／秒以下に制御することを特徴とする、請求項１または請求項２に記載の転炉における溶銑の精錬方法。
【請求項４】
前記燃料ガスとして液化天然ガスを使用し、前記燃料ガス供給流路の出口における液化天然ガスの噴出速度を２９０Ｎｍ／秒以下に制御することを特徴とする、請求項１または請求項２に記載の転炉における溶銑の精錬方法。
【請求項５】
前記上吹きランスは、横断面構造において中心側から、粉状精錬剤供給流路、燃料ガス供給流路、該燃料ガスの燃焼用酸化性ガス供給流路、精錬用酸化性ガス供給流路、冷却水の給水及び排水の２つの冷却水流路を構成する６重管構造であることを特徴とする、請求項１ないし請求項４の何れか１項に記載の転炉における溶銑の精錬方法。
【請求項６】
前記酸化精錬が溶銑の脱燐処理であることを特徴とする、請求項１ないし請求項５の何れか１項に記載の転炉における溶銑の精錬方法。
【発明の詳細な説明】
【技術分野】
【０００１】
本発明は、バーナー機能を有する上吹きランスを用い、上吹きランスの先端下方に形成されるバーナー火炎で加熱しながら、上吹きランスを介して粉状精錬剤を不活性ガスとともに転炉内の冷鉄源の添加された溶鉄に吹き付け、粉状精錬剤の熱を溶銑に着熱させて冷鉄源を溶解しながら脱燐処理や脱炭精錬などの酸化精錬を溶銑に施す方法に関する。
【背景技術】
【０００２】
環境保護の観点から、鉄鋼製造工程におけるＣＯ2排出量の抑制が急務となっており、製鋼工程においては、鉄源として鉄スクラップなどの冷鉄源の使用量を増加させて溶銑配合率を低下させるなどの対応が、検討され実施されている。これは、鉄鋼製品の製造にあたり、高炉での溶銑の製造では、鉄鉱石を還元し且つ溶融するための多大なエネルギーを要すると同時に多量のＣＯ2を排出するのに対し、鉄スクラップなどの冷鉄源は溶解熱のみを必要としており、製鋼工程で冷鉄源を利用した場合には、エネルギー使用量及びＣＯ2発生量を少なくすることができるからである。
【０００３】
但し、高炉−転炉の組み合わせからなる鉄鋼製造工程では、鉄スクラップなどの冷鉄源の溶解用熱源は、溶銑の有する顕熱、溶銑中の炭素及び珪素の燃焼熱が主体であり、本来、多量の冷鉄源を溶解することはできない。しかも、溶銑に対して予備処理として脱燐処理（「予備脱燐処理」ともいう）が実施されるようになり、処理工程の追加に伴う溶銑温度の低下のみならず、溶銑中の炭素及び珪素が脱燐処理で酸化されてその濃度が減少し、冷鉄源の溶解に対して不利になっている。尚、溶銑の脱燐処理とは、転炉での脱炭精錬の前に溶銑段階で予め脱燐処理を実施し、溶銑中の燐を或る程度除去する工程である。
【０００４】
そこで、脱燐処理や転炉脱炭精錬において、溶銑及び溶鋼の熱余裕を高める多数の方法が提案されている。例えば、特許文献１には、脱燐処理中の生成スラグ中に炭素源を添加するとともに、スラグ中に酸素源を吹き込んで前記炭素源を燃焼させ、この燃焼熱を溶銑に着熱させる方法が提案されている。
【０００５】
また、特許文献２には、５重管構造の粉体加熱バーナーを用い、粉体加熱バーナーの中心から噴射される原料粉粒体を、その周囲に形成されるバーナー火炎で加熱しながら転炉内に供給し、転炉内で前記原料粉粒体を溶融還元する方法が提案されている。
【先行技術文献】
【特許文献】
【０００６】
【特許文献１】特開平９−２０９１３号公報
【特許文献２】特開２０１０−２１５９８３号公報
【発明の概要】
【発明が解決しようとする課題】
【０００７】
しかしながら、上記従来技術には以下の問題点がある。
【０００８】
即ち、特許文献１では、生成スラグ中に炭素源を添加することで、溶銑温度は上昇するが、炭素源に含有される硫黄の混入を招き、鋼中の硫黄濃度が高くなる。また、炭素源の燃焼時間を確保するために精錬時間が長くなり、製造コストが上昇するという問題がある。また更に、炭素源を燃焼させることから、ＣＯ2の発生量が自ずと増加するという問題もある。
【０００９】
特許文献２では、その実施例に、燃料及び燃焼用酸素ガスの流量を規定した操業が記載されているが、燃料及び燃焼用酸素ガスのランスからの噴出速度については記載されていない。燃料ガスの噴出速度が或る一定以上の値となると火炎が吹き飛び、安定的な火炎が形成できなくなる。つまり、安定的にバーナー火炎を着火させるには、流路出口の単位断面積あたりの投入熱量を制限する必要があるが、特許文献２は何ら記載していない。また、燃焼用酸素ガスの噴出速度が或る範囲外となると、火炎内温度が低下してしまい、これにより、効果的な着熱効率が得られなくなるが、特許文献２は、この点についても何ら記載していない。
【００１０】
本発明は上記事情に鑑みてなされたもので、その目的とするところは、バーナー機能を有する上吹きランスを用い、この上吹きランスを介して粉状精錬剤をバーナー火炎で加熱しながら不活性ガスとともに転炉内の冷鉄源の添加された溶鉄に吹き付け、脱燐処理や脱炭精錬などの酸化精錬を溶銑に施すにあたり、バーナー火炎を安定的に形成させることができ、それにより、鉄スクラップなどの冷鉄源の配合比率を安定して高めることのできる、転炉における溶銑の精錬方法を提供することである。
【課題を解決するための手段】
【００１１】
上記課題を解決するための本発明の要旨は以下のとおりである。
［１］転炉の上方に配置された、粉状精錬剤供給流路、燃料ガス供給流路、該燃料ガスの燃焼用酸化性ガス供給流路、精錬用酸化性ガス供給流路を有する上吹きランスを用い、前記燃料ガス供給流路から、該燃料ガス供給流路の出口における単位断面積あたりの投入熱量が２５０ｋＪ／(ｍｍ2・分)以上８００ｋＪ／(ｍｍ2・分)以下となる燃料ガスを供給すると同時に、前記燃焼用酸化性ガス供給流路から酸化性ガスを供給して、上吹きランスの先端下方に火炎を形成させながら、前記粉状精錬剤供給流路から、粉状精錬剤として、酸化鉄、石灰系媒溶剤、可燃性物質のうちの１種以上を不活性ガスとともに転炉内溶銑浴面に向けて供給し、且つ、前記精錬用酸化性ガス供給流路から精錬用酸化性ガスを溶銑浴面に向けて供給し、転炉内の冷鉄源の添加された溶銑を酸化精錬することを特徴とする、転炉における溶銑の精錬方法。
［２］前記燃焼用酸化性ガス供給流路の出口における燃焼用酸化性ガスの噴出速度を７５Ｎｍ／秒以上３１５Ｎｍ／秒以下に制御することを特徴とする、上記［１］に記載の転炉における溶銑の精錬方法。
［３］前記燃料ガスとしてプロパンガスを使用し、前記燃料ガス供給流路の出口におけるプロパンガスの噴出速度を１３３Ｎｍ／秒以下に制御することを特徴とする、上記［１］または上記［２］に記載の転炉における溶銑の精錬方法。
［４］前記燃料ガスとして液化天然ガスを使用し、前記燃料ガス供給流路の出口における液化天然ガスの噴出速度を２９０Ｎｍ／秒以下に制御することを特徴とする、上記［１］または上記［２］に記載の転炉における溶銑の精錬方法。
［５］前記上吹きランスは、横断面構造において中心側から、粉状精錬剤供給流路、燃料ガス供給流路、該燃料ガスの燃焼用酸化性ガス供給流路、精錬用酸化性ガス供給流路、冷却水の給水及び排水の２つの冷却水流路を構成する６重管構造であることを特徴とする、上記［１］ないし上記［４］の何れか１項に記載の転炉における溶銑の精錬方法。
［６］前記酸化精錬が溶銑の脱燐処理であることを特徴とする、上記［１］ないし上記［５］の何れか１項に記載の転炉における溶銑の精錬方法。
【発明の効果】
【００１２】
本発明によれば、上吹きランス先端下方にバーナー火炎を形成するための燃料ガスの、燃料ガス供給流路の出口における単位断面積あたりの投入熱量を制御するので、燃料ガスは安定的に着火して火炎が安定して形成され、その結果、上吹きランスを介して炉内に供給される粉状精錬剤を安定して加熱することが実現され、粉状精錬剤の熱は溶銑に確実に着熱するので、溶銑の熱余裕が向上し、転炉における溶銑の酸化精錬において、鉄スクラップなどの冷鉄源の配合比率を大幅に増大することが可能となる。また、溶銑への着熱効率が安定して高く維持されるために、加炭用の炭材が削減でき、ＣＯ2の排出量の低減という効果もある。
【図面の簡単な説明】
【００１３】
【図１】本発明を実施する際に用いる転炉設備の１例を示す概略断面図である。
【図２】図１に示す上吹きランスの概略拡大縦断面図である。
【図３】燃料ガス供給流路出口における単位断面積あたりの投入熱量と安定着火との関係の調査結果を示す図である。
【図４】燃焼用酸化性ガスの噴出速度と粉状精錬剤の加熱温度との関係を示す図である。
【発明を実施するための形態】
【００１４】
以下、本発明を具体的に説明する。
【００１５】
本発明は、転炉に収容された溶銑に対して上吹きランスから精錬用酸化性ガスを供給して行う酸化精錬を対象としており、この酸化精錬としては、現在、脱炭精錬の前に予備処理として行う溶銑の脱燐処理、並びに、溶銑の脱炭精錬が行われており、本発明は何れにも適用することができる。この場合に、溶銑の脱炭精錬では、予め脱燐処理が施された溶銑を使用しても、脱燐処理が施されていない溶銑を使用してもどちらでも構わない。本発明を脱燐処理に適用し、この脱燐処理によって精錬された溶銑を転炉で脱炭精錬する際にも本発明を適用することができる。精錬用酸化性ガスとしては、酸素ガス（工業用純酸素）、酸素富化空気、酸素ガスと希ガスとの混合ガスが用いられるが、一般的には、酸素ガスが使用される。
【００１６】
本発明において使用する溶銑は、高炉で製造された溶銑であり、この溶銑を、溶銑鍋、トピードカーなどの溶銑搬送容器で受銑して、脱燐処理及び脱炭精錬を実施する転炉に搬送する。脱燐処理を行う場合には、少ない石灰系媒溶剤の使用量で効率的に脱燐処理するために、脱燐処理前に溶銑中の珪素を予め除去（「溶銑の脱珪処理」という）し、溶銑の珪素含有量を０．２０質量％以下、望ましくは０．１０質量％以下まで低減させることが好ましい。脱珪処理を実施した場合には、脱珪処理時に生成したスラグを脱燐処理の前までに排滓する。
【００１７】
以下、転炉における溶銑の脱燐処理を例として本発明を説明する。溶銑の脱燐処理は、溶銑鍋またはトピードカーなどの溶銑搬送容器内でも行うことができるが、これらの溶銑搬送容器に比べてフリーボードが大きく、溶銑を強攪拌することが可能であり、これにより、冷鉄源の溶解能力が高いのみならず、少ない石灰系媒溶剤の使用量で迅速に脱燐処理を行うことができることから、本発明においては、転炉を使用して脱燐処理を実施する。
【００１８】
図１は、本発明を実施する際に用いる転炉設備の１例を示す概略断面図、図２は、図１に示す上吹きランス３の概略拡大縦断面図である。
【００１９】
図１に示すように、本発明において脱燐処理に用いる転炉設備１は、その外殻を鉄皮４で構成され、鉄皮４の内側に耐火物５が施行された炉本体２と、この炉本体２の内部に挿入され、上下方向に移動可能な上吹きランス３とを備えている。炉本体２の上部には、脱燐処理終了後の溶銑２６を出湯するための出湯口６が設けられ、また、炉本体２の炉底部には、攪拌用ガス２８を吹き込むための複数の底吹き羽口７が設けられている。この底吹き羽口７はガス導入管８と接続されている。
【００２０】
上吹きランス３には、窒素ガス、Ａｒガスなどの不活性ガスとともに、酸化鉄、石灰系媒溶剤、可燃性物質のうちの１種以上からなる粉状精錬剤２９を供給するための粉状精錬剤供給管９と、プロパンガス、液化天然ガス、コークス炉ガスなどのガス燃料を供給するための燃料ガス供給管１０と、供給した燃料ガスを燃焼するための酸素ガス、空気などの酸化性ガスを供給するための燃焼用酸化性ガス供給管１１と、酸素ガスなどの精錬用酸化性ガスを供給するための精錬用酸化性ガス供給管１２と、上吹きランス３を冷却するための冷却水を供給・排出するための冷却水給水管及び排水管（図示せず）とが、接続されている。図１では、燃焼用酸化性ガス及び精錬用酸化性ガスを酸素ガスとした例を示している。
【００２１】
尚、燃料ガスに代えて、重油、灯油などの炭化水素系の液体燃料を使用することも可能であるが、流路出口のノズルなどで目詰まりを起こす恐れがあるので、本発明では燃料ガス（気体燃料）を使用する。気体燃料を使用すれば、ノズルなどの目詰まりを防止できるだけでなく、供給流量の調整が容易である、着火しやすいので失火を防止できるなどの利点がある。
【００２２】
粉状精錬剤供給管９の他端は、粉状精錬剤２９を収容したディスペンサー１３に接続され、また、ディスペンサー１３は粉状精錬剤搬送用ガス供給管９Ａに接続されており、粉状精錬剤搬送用ガス供給管９Ａを通ってディスペンサー１３に供給された不活性ガスが、ディスペンサー１３に収容された粉状精錬剤２９の搬送用ガスとして機能し、ディスペンサー１３に収容された粉状精錬剤２９は粉状精錬剤供給管９を通って上吹きランス３に供給され、上吹きランス３の先端から溶銑２６に向けて吹き付けることができるようになっている。図１では、粉状精錬剤２９の搬送用ガスとして窒素ガスの例を示している。
【００２３】
上吹きランス３は、図２に示すように、円筒状のランス本体１４と、このランス本体１４の下端に溶接などにより接続された銅鋳物製のランスチップ１５とで構成されており、ランス本体１４は、最内管２０、仕切り管２１、内管２２、中管２３、外管２４、最外管２５の同心円形状の６種の鋼管、即ち６重管で構成されている。粉状精錬剤供給管９は最内管２０に連通し、燃料ガス供給管１０は仕切り管２１に連通し、燃焼用酸化性ガス供給管１１は内管２２に連通し、精錬用酸化性ガス供給管１２は中管２３に連通し、冷却水給水管及び排水管はそれぞれ外管２４または最外管２５の何れか一方に連通しており、従って、粉状精錬剤２９が搬送用ガスとともに最内管２０の内部を通り、プロパンガスなどの燃料ガスが最内管２０と仕切り管２１との間隙を通り、燃料燃焼用酸化性ガスが仕切り管２１と内管２２との間隙を通り、精錬用酸化性ガスが内管２２と中管２３との間隙を通り、中管２３と外管２４との間隙及び外管２４と最外管２５との間隙は、冷却水の給水流路または排水流路となっている。中管２３と外管２４との間隙及び外管２４と最外管２５との間隙のうちの一方が給水流路で、他方が排水流路であり、どちらを給水流路としても構わない。冷却水は、ランスチップ１５の位置で反転するように構成されている。
【００２４】
最内管２０の内部は、ランスチップ１５のほぼ軸心位置に配置された中心孔１６と連通し、最内管２０と仕切り管２１との間隙は、中心孔１６の周囲に円環状のノズルまたは同心円上の複数個のノズル孔として開口する燃料ガス噴射孔１７と連通し、仕切り管２１と内管２２との間隙は、燃料ガス噴射孔１７の周囲に円環状のノズルまたは同心円上の複数個のノズル孔として開口する燃焼用酸化性ガス噴射孔１８と連通し、そして、内管２２と中管２３との間隙は、燃焼用酸化性ガス噴射孔１８の周辺に複数個設置された周囲孔１９と連通している。中心孔１６は、粉状精錬剤２９を搬送用ガスとともに吹き付けるためのノズル、燃料ガス噴射孔１７は、燃料ガスを噴射するためのノズル、燃焼用酸化性ガス噴射孔１８は、燃料ガスを燃焼する酸化性ガスを噴射するためのノズル、周囲孔１９は、精錬用酸化性ガスを吹き付けるためのノズルである。
【００２５】
つまり、最内管２０の内部が粉状精錬剤供給流路となり、最内管２０と仕切り管２１との間隙が燃料ガス供給流路となり、仕切り管２１と内管２２との間隙が燃焼用酸化性ガス供給流路となり、内管２２と中管２３との間隙が精錬用酸化性ガス供給流路となっている。尚、図２において、中心孔１６はストレート形状のノズルで、周囲孔１９は、その断面が縮小する部分と拡大する部分の２つの円錐体で構成されるラバールノズルの形状を採っているが、中心孔１６も、ラバールノズル形状としても構わない。燃料ガス噴射孔１７及び燃焼用酸化性ガス噴射孔１８は円環のスリット状に開口するストレート型のノズル、または断面が円形のストレート形状のノズルである。ラバールノズルにおいて、縮小する部分と拡大する部分の２つの円錐体の境界である最も断面が狭い位置をスロートと呼んでいる。
【００２６】
この構成の転炉設備１を用い、冷鉄源の配合比率を高めることを目的とする本発明に係る脱燐処理を、以下に示すようにして溶銑２６に対して実施する。
【００２７】
先ず、炉本体２の内部へ冷鉄源を装入する。使用する冷鉄源としては、製鉄所で発生する鋳片及び鋼板のクロップ屑や市中屑などの鉄スクラップ、磁力選別によってスラグから回収した地金、更には、冷銑、還元鉄などを使用することができる。冷鉄源の配合比率は、装入する全鉄源に対して５質量％以上とすることが好ましい（冷鉄源の配合比率(質量％)＝冷鉄源配合量×１００／(溶銑配合量＋冷鉄源配合量)）。冷鉄源の配合比率が５質量％未満では、生産性向上の効果が少ないのみならず、ＣＯ2発生量の削減効果が少ないからである。冷鉄源の配合比率の上限は特に決める必要はなく、脱燐処理後の溶銑温度が目標範囲を維持できる上限まで添加することができる。冷鉄源の装入完了に前後して、攪拌用ガス２８の底吹き羽口７からの吹き込みを開始する。
【００２８】
冷鉄源の炉本体２への装入後、溶銑２６を炉本体２へ装入する。用いる溶銑２６としてはどのような組成であっても処理することができ、脱燐処理の前に脱硫処理や脱珪処理が施されていてもよい。因みに、脱燐処理前の溶銑２６の主な化学成分は、炭素：３．８〜５．０質量％、珪素：０．３質量％以下、燐：０．０８〜０．２質量％、硫黄：０．０５質量％以下程度である。但し、脱燐処理時に炉本体内で生成されるスラグ２７の量が多くなると脱燐効率が低下するので、前述したように、炉内でのスラグ発生量を少なくして脱燐効率を高めるために、脱珪処理により、溶銑中の珪素濃度を０．２０質量％以下、望ましくは０．１０質量％以下まで予め低減しておくことが好ましい。また、溶銑温度は１２００〜１４００℃の範囲であれば問題なく脱燐処理することができる。
【００２９】
次いで、ディスペンサー１３に不活性ガスを供給し、酸化鉄、石灰系媒溶剤、可燃性物質のうちの１種以上からなる粉状精錬剤２９を、上吹きランス３の中心孔１６から不活性ガスとともに溶銑２６の浴面に向けて吹き付ける。この粉状精錬剤２９の吹き付けに前後して、上吹きランス３の燃料ガス噴射孔１７から燃料ガスを噴射させるとともに燃焼用酸化性ガス噴射孔１８から酸素ガスなどの酸化性ガスを噴射させ、上吹きランス３の下方に火炎を発生させる。
【００３０】
上吹きランス３の先端に火炎を発生させるにあたり、上吹きランス３に供給する燃料ガス供給量と酸素ガス供給量とを調整して、燃料ガスを完全燃焼させる。その際に、安定的にバーナー火炎を着火させるために、燃料ガス供給流路出口における単位断面積あたりの投入熱量を、８００ｋＪ／(ｍｍ2・分)以下に制御する。
【００３１】
ここで、燃料ガス供給流路出口における単位断面積あたりの投入熱量は、下記の（１）式で定義され、また、（１）式中の噴出速度は下記の（２）式で定義される。
【００３２】
流路出口の単位断面積あたりの投入熱量（kJ/(mm2・分)）＝燃料発熱量（kJ/Nm3）×噴出速度（Nm/分）÷106…（１）
噴出速度（Nm/分）＝ガス流量（Nm3/分）／流路出口断面積(m2)…（２）
尚、燃料発熱量の「Ｎｍ3」及び噴出速度の「Ｎｍ／分」は、標準状態（０℃、１気圧）に換算した流量及び速度である。
【００３３】
即ち、燃料ガス供給流路出口における単位断面積あたりの投入熱量は、燃料ガスの噴出速度に依存するので、燃料ガス供給流路の出口の断面積、つまり、燃料ガス噴射孔１７の断面積を調整することで、流路出口の単位断面積あたりの投入熱量の調整が可能となる。燃料ガスのガス流量（Ｎｍ3／分）を変化させても、単位断面積あたりの投入熱量は変化するが、燃料ガスのガス流量が一定であっても、燃料ガス噴射孔１７の断面積を調整することで、単位断面積あたりの投入熱量を変化させることができる。尚、燃料発熱量は使用する燃料ガスに応じて一定の値となる。
【００３４】
一方、燃料ガス噴射孔１７における単位断面積あたりの投入熱量が少なくなりすぎると、溶銑の加熱量が少なくなるので、燃料ガス噴射孔１７における単位断面積あたりの投入熱量は２５０ｋＪ／(ｍｍ2・分)を確保する。
【００３５】
また更に、燃焼用酸化性ガス供給流路の出口、つまり、燃焼用酸化性ガス噴射孔１８における燃焼用酸化性ガスの噴出速度を７５Ｎｍ／秒以上３１５Ｎｍ／秒以下に制御することが好ましい。これは、燃焼用酸化性ガスの噴出速度が３１５Ｎｍ／秒を超えると、粉状精錬剤２９への伝熱量が急激に低下するからである。一方、燃焼用酸化性ガスの噴出速度が７５Ｎｍ／秒未満では、燃料ガスの噴出速度に比較して遅くなりすぎる場合があり、その場合には火炎が安定しないからである。燃焼用酸化性ガスの噴出速度も、燃焼用酸化性ガス噴射孔１８の断面積を調整することで、制御することができる。
【００３６】
この条件で燃料ガス及び燃焼用酸化性ガスを供給することで、燃料ガス噴射孔１７から供給される燃料と、燃焼用酸化性ガス噴射孔１８から供給される酸化性ガスとは、上吹きランス半径方向の全方位で近接しているので、各々干渉し合い、雰囲気温度が高いこともあって、点火装置がなくても燃焼限界範囲内にガス濃度が達した時点で燃焼し、上吹きランス３の下方に火炎が形成される。
【００３７】
中心孔１６から不活性ガスとともに噴射される粉状精錬剤２９は、形成される火炎の熱を受けて加熱または加熱・溶融し、加熱または溶融した状態で溶銑２６の浴面に吹き付けられる。これにより、溶銑２６に粉状精錬剤２９の熱が着熱し、溶銑２６の温度が上昇して、添加した冷鉄源の溶解が促進される。
【００３８】
また、その際に、上吹きランス３の周囲孔１９から、酸素ガスなどの精錬用酸化性ガスを溶銑２６の浴面に向けて吹き付ける。
【００３９】
溶銑２６の脱燐反応は、溶銑中の燐が酸化性ガスまたは酸化鉄と反応して燐酸化物（Ｐ2Ｏ5）を形成し、この燐酸化物が石灰系媒溶剤の滓化によって形成されるスラグ２７に吸収されることで進行する。しかも、石灰系媒溶剤の滓化が促進されるほど脱燐速度が速くなる。従って、粉状精錬剤２９としては、生石灰（ＣａＯ）、石灰石（ＣａＣＯ3）、消石灰（Ｃａ(ＯＨ)2）などの石灰系媒溶剤を使用することが好ましい。生石灰に蛍石（ＣａＦ2）またはアルミナ（Ａｌ2Ｏ3）を滓化促進剤として混合したものを石灰系媒溶剤として使用することもできる。また、溶銑２６の脱炭吹錬工程で生成する転炉スラグ（ＣａＯ−ＳｉＯ2系スラグ）を石灰系媒溶剤の全部または一部として使用することもできる。
【００４０】
粉状精錬剤２９として溶銑浴面に吹き付けられた石灰系媒溶剤は直ちに滓化してスラグ２７を形成し、また、供給された精錬用酸化性ガスと溶銑中の燐とが反応して燐酸化物が形成される。攪拌用ガス２８によって溶銑２６とスラグ２７とが強攪拌されることも相まって、形成した燐酸化物が滓化したスラグ２７に迅速に吸収されて、溶銑２６の脱燐反応が速やかに進行する。石灰系媒溶剤を粉状精錬剤２９として使用しない場合には、石灰系媒溶剤を炉上ホッパーから別途上置き投入する。
【００４１】
粉状精錬剤２９として、鉄鉱石やミルスケールなどの酸化鉄を使用した場合には、酸化鉄は酸素源として機能し、溶鋼中の燐と反応して脱燐反応が進行する。また、酸化鉄が石灰系媒溶剤と反応して石灰系媒溶剤の表面にＦｅＯ−ＣａＯの化合物が形成され、石灰系媒溶剤の滓化が促進され、脱燐反応が促進される。酸化鉄として高炉ダストや転炉ダストなどの可燃性物質を含有するものを使用した場合には、可燃性物質が火炎により燃焼し、上記に加えて可燃性物質の燃焼熱が溶銑２６の加熱に寄与する。
【００４２】
また、粉状精錬剤２９として、アルミ灰（Ａｌの地金やスクラップを溶解炉で溶かした時に、Ａｌと空気中の酸素とが反応して生成した、金属Ａｌを３０〜５０質量％含有するＡｌ酸化物）やコークスなどの可燃性物質を使用した場合には、可燃性物質が火炎により燃焼し、燃料の燃焼熱に加えて可燃性物質の燃焼熱が溶銑２６の加熱に寄与する。粉状精錬剤２９として、石灰系媒溶剤、酸化鉄及び可燃性物質を混合したものを使用する場合には、それぞれの効果を並行して得ることができる。
【００４３】
また、粉状精錬剤２９は加熱または加熱・溶融しており、その熱が溶銑２６に伝達し、更には、溶銑２６の上方に存在する、上吹きランス先端の火炎の燃焼熱が溶銑２６に伝達することから、溶銑２６が激しく攪拌されることも相まって、溶銑中の冷鉄源の溶解が促進される。即ち、装入した冷鉄源の溶解が脱燐処理の期間中に終了する。
【００４４】
その後、溶銑２６の燐濃度が目的とする値かそれ以下になったなら、上吹きランス３から溶銑２６への全ての供給を停止して脱燐処理を終了する。脱燐処理後、炉本体２を傾動させて脱燐処理の施された溶銑２６を、出湯口６を介して、取鍋、転炉装入鍋などの溶銑保持容器に出湯し、出湯した溶銑２６を次工程に搬送する。
【００４５】
以上説明したように、本発明によれば、上吹きランス先端下方にバーナー火炎を形成するための燃料ガスの、燃料ガス噴射孔１７における単位断面積あたりの投入熱量を制御するので、燃料ガスは安定的に着火して火炎が安定して形成され、その結果、上吹きランス３を介して炉内に供給される粉状精錬剤２９を安定して加熱することが実現され、粉状精錬剤２９の熱は溶銑２６に確実に着熱するので、溶銑２６の熱余裕が向上し、転炉設備１における溶銑２６の酸化精錬において、鉄スクラップなどの冷鉄源の配合比率を大幅に増大することが実現される。
【００４６】
尚、転炉における溶銑の脱炭精錬においても、上記に沿って酸化精錬することで、本発明を適用することができる。
【実施例１】
【００４７】
小型炉を用いて粉状精錬剤への着熱挙動を調査した。小型炉にて使用した上吹きランスは、図２に示す上吹きランスと同様に、６重管構造のものであり、その横断面において中心から、粉状精錬剤供給流路、燃料ガス供給流路、該燃料ガスの燃焼用酸化性ガス供給流路、精錬用酸化性ガス供給流路、冷却水の給水及び排水の２つの冷却水流路から構成されている。粉状精錬剤はランス中心の円形ストレート型の中心孔から、燃料ガスは円環状（リング状）の燃料ガス噴射孔から、燃料ガス燃焼用の酸素ガスは円環状（リング状）の燃焼用酸化性ガス噴射孔から、精錬用酸素ガスは同心円上に配置した複数個のラバールノズル型の周囲孔から炉内に供給した。尚、上記に示した流路を有する上吹きランスである限り、７重管構造以上としても差し支えない。
【００４８】
中心孔は内径１１．５ｍｍであり、燃料ガス噴射孔は円環状スリットの隙間が０．５ｍｍ〜２ｍｍであり、燃焼用酸化性ガス噴射孔は円環状スリットの隙間が０．７５ｍｍ〜１．８５ｍｍであり、周囲孔はスロート径が７ｍｍの３孔ラバールノズルでランス中心軸に対して１５°の角度を有しているものである。燃料ガス噴射孔の円環状スリットの隙間、燃焼用酸化性ガス噴射孔の円環状スリットの隙間を変化させることにより、同一流量においても噴出速度を変化させることができる。
【００４９】
粉状精錬剤としてはクロム鉱石を用いた。また、燃料ガスとしてはプロパンガス（発熱量：１００．５ＭＪ／Ｎｍ3）及び液化天然ガス（発熱量：４５．９ＭＪ／Ｎｍ3）を用い、燃料ガスの供給流量は、プロパンガスは０．１６Ｎｍ3／分、液化天然ガスは０．３５Ｎｍ3／分とした。燃料ガス燃焼用の酸素ガスの供給量は０．８Ｎｍ3／分、精錬用酸素ガスの供給量は５Ｎｍ3／分、粉状精錬剤であるクロム鉱石の供給量は５ｋｇ／分とした。
【００５０】
燃料ガス噴射孔の円環状スリット幅を種々変更した上吹きランスを用い、火炎の安定着火領域を調査した。その結果、プロパンガスの燃料ガス噴射孔からの噴出速度が１３３Ｎｍ／秒以下となる条件においてバーナー火炎が安定的に着火し、一方、液化天然ガスの場合には、液化天然ガスの燃料ガス噴射孔からの噴出速度が２９０Ｎｍ／秒以下となる条件においてバーナー火炎が安定的に着火することが分った。
【００５１】
これらの結果を、プロパンガス及び液化天然ガスの燃料発熱量（kJ/Nm3）とそのときの噴出速度とで（１）式によって定められる、流路出口における単位断面積あたりの投入熱量（kJ/(mm2・分)）に換算し、この投入熱量と安定着火との関係を求めた。求めた投入熱量と安定着火との関係を図３に示す。図３において、「丸印」がプロパンガスの結果、「三角」印が液化天然ガスの結果であり、「黒塗り印」が失火を示している。
【００５２】
図３に示すように、投入熱量が８００ｋＪ／(ｍｍ2・分)を超えると失火の確率が高くなるので、バーナー火炎を安定的に着火させるためには、燃料ガス噴射孔における単位断面積あたりの投入熱量を８００ｋＪ／(ｍｍ2・分)以下とする必要があることが分った。一方、燃料ガス噴射孔における単位断面積あたりの投入熱量が少なくなりすぎると、溶銑の加熱量が少なくなるので、燃料ガス噴射孔における単位断面積あたりの投入熱量は２５０ｋＪ／(ｍｍ2・分)を確保することが必要である。
【００５３】
また、燃焼用酸化性ガス噴射孔の円環状スリット幅を種々変更した上吹きランスを用い、上吹きランスから燃料ガスと燃焼用酸素ガスとを吹き込み、安定的な火炎を形成させた後、上吹きランスの粉状精錬剤供給流路から不活性ガス（窒素ガス）とともにクロム鉱石を吹き込み、火炎を通過した直後のクロム鉱石の温度を二色温度計で測定した。測定結果を図４に示す。
【００５４】
図４に示すように、燃焼用酸素ガスの噴出速度が変化すると、火炎から粉状精錬剤へ着熱する熱量が変化することが分った。即ち、燃焼用酸素ガスの噴出速度が３１５Ｎｍ／秒を超えると、吹き込まれる粉状精錬剤への伝熱量が急激に低下することから、燃焼用酸素ガスの噴出速度は３１５Ｎｍ／秒以下に抑制することが好ましいことが分った。
【実施例２】
【００５５】
図１に示す転炉設備において、本発明を適用して、鉄スクラップの添加された溶銑の脱燐処理試験を行った（本発明例１１、本発明例１２）。使用した上吹きランスは、図２に示す上吹きランスと同様に、６重管構造のものである。また、比較のために、燃料ガスの噴出速度を変更し、燃料ガス供給流路の出口（燃料ガス噴射孔）における単位断面積あたりの投入熱量が本発明の範囲外となる比較例１１、比較例１２、並びに、上吹きランス先端下方に火炎を形成させない試験操業も行った（比較例１３）。上吹きランスから供給する精錬剤としては生石灰を使用した。表１に本発明例及び比較例の操業条件を示す。
【００５６】
【表１】
0005870868.tif 000002
【００５７】
試験では、同じ寸法を有するランス本体１４を複数用意し、それぞれ設計変更がなされた複数のランスチップ１５を用意した。複数のランスチップ１５は、中心孔１６の内径が５５ｍｍであり、周囲孔１９は、スロート径が５０ｍｍの５孔ラバールノズルで、ランス中心軸に対して１５°の傾斜角度で配置されている。また、複数のランスチップ１５の各々は、燃料ガス噴射孔１７及び燃焼用酸化性ガス噴射孔１８について設計変更がなされている。具体的には、燃料ガス噴射孔１７及び燃焼用酸化性ガス噴射孔１８は円環状スリットノズルであり、この円環状スリット隙間の幅が、燃料ガス噴射孔１７では５．５ｍｍ〜２０．０ｍｍの範囲で、また、燃焼用酸化性ガス噴射孔１８では８．３ｍｍ〜２５．４ｍｍの範囲で、それぞれ異なる任意の寸法を有するものである。
【００５８】
この複数のランスチップ１５と複数のランス本体１４とを溶接して、燃料ガス噴射孔１７及び燃焼用酸化性ガス噴射孔１８の隙間が相異なる複数の上吹きランス３を準備した。このように設定した上吹きランスを使用することで、火炎の形成に際して、燃料ガスや燃焼用酸化性ガスを同一流量（ｍ3／秒）としても、燃料ガスや燃焼用酸化性ガスの噴出速度（吐出速度（Ｎｍ／秒））を変更させることが可能であった。
【００５９】
燃料ガスとしては、液化天然ガス（発熱量：４５．９ＭＪ／Ｎｍ3）を用いた。液化天然ガスの供給流量（供給速度）は、２５Ｎｍ3／分とした。この場合、燃料ガスの噴出速度は、８７Ｎｍ／秒〜３３１Ｎｍ／秒となる。また、燃焼用酸化性ガスは酸素ガスを用い、液化天然ガスを完全燃焼させるために、供給流量（供給速度）は、５７Ｎｍ3／分とした。酸素ガスの噴出速度は、２４２Ｎｍ／秒〜３３１Ｎｍ／秒であった。
【００６０】
本発明例１１、１２、及び比較例１１、１２では、４０トンの鉄スクラップを炉本体に装入した後、３００トンの溶銑を炉本体に装入し、酸素ガスを上吹きして約１３分間の脱燐処理を行った。これと同時に液化天然ガスを燃料ガスとして供給し、上吹きランス先端下方に火炎を形成させ、粉状精錬剤供給流路から窒素ガスとともに粉状精錬剤として生石灰を火炎中に吹き込んだ。脱燐処理終了後、溶銑を溶銑保持容器に出湯した。
【００６１】
本発明例１１、１２では、出湯後、炉本体の内部には未溶解の鉄スクラップは見られず、添加した４０トンの鉄スクラップは脱燐処理中に完全に溶解したことが確認できた。一方、比較例１１、１２は、燃料ガスの噴出速度を変更し、燃料ガス供給流路の出口における単位断面積あたりの投入熱量が本発明の範囲外となる条件での脱燐処理であり、脱燐処理終了後に溶銑を出湯した結果、炉本体の内部に未溶解の鉄スクラップが残留しており、脱燐処理中に完全に溶解することはできなかった。
【００６２】
また、比較例１３は、上吹きランス先端下方に火炎を形成させない以外は、本発明例１１、１２と同一の条件で溶銑の脱燐処理を行ったが、脱燐処理終了後に溶銑を出湯した結果、炉本体の内部には未溶解の鉄スクラップが残留しており、４０トンの鉄スクラップを脱燐処理中に完全に溶解することはできなかった。
【００６３】
このように、本発明を適用することにより、未溶解の鉄スクラップを発生することなく、安定した操業を行うことができた。また、表１に、副原料使用量、上吹き酸素量、溶銑の脱燐処理前後の成分組成及び溶銑温度を併記するように、本発明例においても脱燐特性は比較例と変わらず、副原料や酸素使用量の増大も伴わないことが確認できた。
【実施例３】
【００６４】
実施例２で使用した転炉及び上吹きランスを用い、燃料ガスをプロパンガスとした条件で脱燐処理を行った（本発明例２１、２２）。また、比較のために、燃料ガスの噴出速度を変更し、燃料ガス供給流路の出口における単位断面積あたりの投入熱量が本発明の範囲外となる比較例２１、比較例２２、並びに、上吹きランス先端下方に火炎を形成させない試験操業も行った（比較例２３）。表２に本発明例及び比較例の操業条件を示す。燃料ガスを変更した以外は実施例２と同様の条件である。
【００６５】
【表２】
0005870868.tif 000003
【００６６】
燃料ガスとしては、プロパンガス（発熱量：１００．５ＭＪ／Ｎｍ3）を用い、プロパンガスの供給流量（供給速度）は、１２Ｎｍ3／分とした。燃料ガスの噴出速度は、４２Ｎｍ／秒〜１７２Ｎｍ／秒であった。また、燃焼用酸化性ガスは酸素ガスを用い、液化天然ガスを完全燃焼させるために、供給流量（供給速度）は、５７Ｎｍ3／分とした。酸素ガスの噴出速度は、２４２Ｎｍ／秒〜３３１Ｎｍ／秒となった。
【００６７】
本発明例２１、２２及び比較例２１、２２では、４０トンの鉄スクラップを炉本体に装入した後、３００トンの溶銑を炉本体に装入し、酸素ガスを上吹きして約１３分間の脱燐処理を行った。これと同時にプロパンガスを燃料ガスとして供給し、上吹きランス先端下方に火炎を形成させ、粉状精錬剤供給流路から窒素ガスとともに粉状精錬剤として生石灰を火炎中に吹き込んだ。脱燐処理終了後、溶銑を溶銑保持容器に出湯した。
【００６８】
本発明例２１、２２では、出湯後、炉本体の内部には未溶解の鉄スクラップは見られず、添加した４０トンの鉄スクラップは脱燐処理中に完全に溶解したことが確認できた。一方、比較例２１、２２は、燃料ガスの噴出速度を変更し、燃料ガス供給流路の出口における単位断面積あたりの投入熱量が本発明の範囲外となる条件での脱燐処理であり、脱燐処理終了後に溶銑を出湯した結果、炉本体の内部に未溶解の鉄スクラップが残留しており、脱燐処理中に完全に溶解することはできなかった。
【００６９】
また、比較例２３は、上吹きランス先端下方に火炎を形成させない以外は、本発明例２１、２２と同一の条件で溶銑の脱燐処理を行ったが、脱燐処理終了後に溶銑を出湯した結果、炉本体の内部には未溶解の鉄スクラップが大量に残留しており、４０トンの鉄スクラップを脱燐処理中に完全に溶解することはできなかった。
【００７０】
このように、本発明を適用することにより、未溶解の鉄スクラップを発生することなく、安定した操業を行うことができた。
【符号の説明】
【００７１】
１  転炉設備
２  炉本体
３  上吹きランス
４  鉄皮
５  耐火物
６  出湯口
７  底吹き羽口
８  ガス導入管
９  粉状精錬剤供給管
１０  燃料ガス供給管
１１  燃焼用酸化性ガス供給管
１２  精錬用酸化性ガス供給管
１３  ディスペンサー
１４  ランス本体
１５  ランスチップ
１６  中心孔
１７  燃料ガス噴射孔
１８  燃焼用酸化性ガス噴射孔
１９  周囲孔
２０  最内管
２１  仕切り管
２２  内管
２３  中管
２４  外管
２５  最外管
２６  溶銑
２７  スラグ
２８  攪拌用ガス
２９  粉状精錬剤
【図１】
0005870868.tif 000004
【図２】
0005870868.tif 000005
【図３】
0005870868.tif 000006
【図４】
0005870868.tif 000007